(57)【特許請求の範囲】
【請求項１】
サイドウオールインサートを含むサイドウオールを有する空気入りゴムタイヤであって、
該サイドウオールインサートは、タイヤのビード部に隣接しているか、又はサイドウオール部分内に、タイヤのビード部から間隔を取って配置されており、
該サイドウオールインサートが
（Ａ）共役ジエンのホモポリマーおよびコポリマー、ならびに少なくとも１種の共役ジエンと、スチレンおよびアルファメチルスチレンから選択されるビニル芳香族化合物とのコポリマーから選択される少なくとも１種のジエン系エラストマー、
（Ｂ）該エラストマー１００重量部あたり０．５〜１０重量部の有機短繊維、ここで該有機短繊維が綿、レーヨン、ポリエステル、ポリアミド及びポリアラミド繊維の少なくとも１種から選択され、そして該有機短繊維が、該有機短繊維の幹部から外側に延びる複数のフィブリルを有するフィブリル化された繊維であり、該フィブリルが、それが結合している該有機短繊維の幹部（該フィブリルがここから延びている）の直径よりも小さい直径を有する、
（Ｃ）該エラストマー１００重量部あたり３５〜８５重量部の強化カーボンブラック、
（Ｄ）該エラストマー１００重量部あたり０〜１２ｐｈｒの非晶質シリカ、ならびに
（Ｅ）ヒドロキシル基およびアルコキシ基の少なくとも１種と反応性の部分、ならびに該エラストマーと相互作用性の他の部分とを有する、該短繊維のための定着剤であって、該定着剤がそのポリスルフィド橋に平均２〜４．５の連結硫黄原子を有するビス−（３−トリエトキシシリルプロピル）ポリスルフィドであり、該定着剤の該有機短繊維に対する重量比は０．０１／１〜０．２５／１の範囲である、
を含むことを特徴とするゴム組成物である、
前記のゴムタイヤ。
【請求項２】
該ゴム組成物が該エラストマー１００重量部あたり２〜１０重量部の該有機短繊維を含む、請求項１に記載のゴムタイヤ。
【請求項３】
該ゴム組成物が非晶質シリカを含まない、請求項１又は２に記載のゴムタイヤ。
【発明の詳細な説明】
【０００１】
【発明の属する技術分野】
本発明は、定着剤とともに不連続の短い繊維で強化されたゴム組成物の複合材料に関する。好ましくは、ゴム組成物は非晶質シリカを含まない。また本発明は、少なくとも１種のその部材を有する工業製品およびタイヤを含む製品に関する。本発明は、特に少なくとも１種のそのようなゴム複合材料の部材を有する工業ゴムベルト、および少なくとも１種のそのようなゴム複合材料の部材を有するタイヤに関する。
【０００２】
【発明が解決しようとする課題】
種々のゴム組成物を種々の目的のために不連続短繊維で強化することが、時には所望される。例えば、米国特許第４，８７１，００４号を参照されたい。
【０００３】
ゴム組成物配合物中の短繊維のほんの微量（例、４〜８ｐｈｒ）の使用が、典型的に未硬化ゴム組成物の粘度（例、ムーニ−粘度）を、ゴム組成物の密閉式ゴムミキサー内での混合および他の工程を困難にし得る程度にまで実質的に増加する。そのような現象は当業者には周知であると信じられている。
【０００４】
例えば、工業ベルトの部材などの種々の製品における部材として、もしくはサイドウオールを強化するためのタイヤのサイドウオール中のインサートとして耐久性のある硬化ゴム組成物を提供することが所望されるところでは、そのようなゴム組成物の強化材として短繊維の使用を企図することが必然的と思われる。
【０００５】
シリカ強化ゴム組成物は、通常硫黄加硫でいくぶん収縮する。シリカカップリング剤を伴って少なくとも３０ｐｈｒのシリカを含むシリカ強化タイヤトレッドの場合（米国特許第５，８５２，０９７号を参照）、そのような収縮を緩和するために、もしくは少なくとも減らすために、約２〜約１０ｐｈｒの短繊維を添加することが以前は提案されていた。明らかに、シリカカップリング剤とシリカとの間の化学反応は、シリカ強化ゴム組成物中のシリカがタイヤトレッドゴム組成物のエラストマー（単数もしくは複数）にカップリングされる強化充填剤としてその有用性を遂行するために、必然的に継続することが期待される。
【０００６】
重要なことに、無シリカのカーボンブラック強化ゴム組成物中の少量の短繊維強化材の添加はその未硬化粘度を増加させるので、未硬化ゴムの加工を考慮に入れなければならないことが本明細書で観察される一方、硬化ゴム組成物の１つもしくはそれ以上の物理的性質が低下し得る。
【０００７】
例えば、そのようなカーボンブラック強化硬化ゴム組成物の３００％モジュラスは短繊維の添加で増加し得るが、硬化ゴム組成物の最終引張強さは減少したことがこれまでに観察されている。ゴム組成物の引張強さの減少は、そのような硬化ゴム組成物がゴム組成物の使用条件中の耐久性を当てにされるところでは重大な問題となり得る。
【０００８】
そのような現象が十分に理解されていない一方で、それは、少なくとも一部は、ゴム組成物が広範囲の力学的屈曲に供される使用条件中の粒状カーボンブラック強化材に比べて、そのような屈曲がゴム組成物そのものの相対的に短い伸び、もしくは変形を巻き込むにすぎないにしても、硬化ゴム組成物内の短繊維の大変少ない程度の相対易動度によると信じられている。
【０００９】
【課題を解決するための手段】
したがって、本明細書では、ゴム組成物に含まれる短繊維の少なくとも一部をいくぶん定着させ、それにより使用条件中のゴム組成物内の小さな相対運動を防ぐかもしくは少なくとも遅らせるために、実質的に無シリカのカーボンブラック強化ゴム組成物に定着剤を添加することが企図されてきた。
【００１０】
種々の定着剤が考慮され得るが、種々のジエン系ゴム組成物に非晶質シリカをカップリングさせるために時々使用されるカップリング剤の使用が、本明細書では考慮される。そのようなシリカカップリング剤は、典型的にシリカの表面と化学的に反応して、シリカの表面でヒドロキシル基と化学的反応性の部分（例、シラノ−ル基）と、ゴム組成物そのもののジエン系エラストマーと相互作用性の別の部分とを有することにより、シリカをエラストマーにカップリングさせる。
【００１１】
本発明の説明において、「ｐｈｒ］という語は、エラストマー１００重量部につき特定の成分の重量部を意味する。
また、本発明の説明において、「ゴム」および「エラストマー」という語は、他に断りがない限り、交替可能に使用される。
【００１２】
「加硫」および「硬化」という語も、他に断りがない限り、交替可能に使用される。
本発明によれば、ゴム組成物は、実質的にシリカ、特に非晶質シリカを、好ましくは１２ｐｈｒ未満、より好ましくはそのようなシリカを含まず、エラストマー１００ｐｈｒにつき、（Ａ）共役ジエンのホモポリマーおよびコポリマー、ならびにスチレンおよびアルファメチルスチレン、好ましくはスチレンから選択されるビニル芳香族化合物との少なくとも１種の共役ジエンのコポリマーから選択される少なくとも１種のジエン系エラストマー１００ｐｈｒ、（Ｂ）約０．５〜約１０、好ましくは約０．５〜約４ｐｈｒの、別々の有機短繊維、（Ｃ）約３５〜約８５ｐｈｒの強力カーボンブラック、ならびに（Ｄ）ヒドロキシル基およびアルコキシ基の少なくとも１種と反応性の部分、および該ジエン系エラストマーの少なくとも１種と相互作用性の他の部分とを有する、該短繊維のための定着剤を含む。
【００１３】
さらに本発明によれば、そのようなゴム組成物は硫黄加硫されている。そのような硫黄加硫は、通常該ゴム組成物を適当な金型で、ゴム組成物を加硫するのに十分な時間、普通約１２〜約２５分間、約１４０〜約１９０℃の範囲の温度に加硫することである。
【００１４】
そのような定着剤は、例えばの話で限定を意味しないが、下記一般式（Ｉ）もしくは（ＩＩ）を含む：
（Ｉ）  （ＯＲ）3−Ｓｉ−Ｒ’−Ｓn−Ｒ’−Ｓｉ−（ＯＲ）3
（ＩＩ）  （ＯＲ）3−Ｓｉ−Ｒ’−Ｘ
（式中、Ｒはメチルおよびエチル基の少なくとも１種から選択されるアルキル基であり、Ｒ’はエチル、プロピルおよびブチル基から選択されるアルキル基であり、ｎは２〜６の値であり、平均は２〜２．６または３．５〜４であり、そしてＸはメルカプト、メタクリレートおよびエポキシド、ビニル、アミノ、チオシアナト、ウレイド、イソシアナト基の少なくとも１種から選択される基である）。
【００１５】
化学式（Ｉ）の定着剤の代表的な例は、例えば、そのポリスルフィド橋内に平均約２〜２．５または３．５〜４の連結硫黄原子を有するビス−（３−トリアルコキシシリル）テトラスルフィドである。
【００１６】
例えば、そのような定着剤は、ビス−（３−トリエトキシシリル）ポリスルフィドであり得る。
化学式（ＩＩ）の定着剤の代表的な例は、例えば、３−メルカプトプロピルトリエトキシシラン、２−メルカプトエチルトリエトキシシランおよび４−メルカプトブチルトリエトキシシラン；ならびに（３−グリシドキシプロピル）トリエトキシシランである。
【００１７】
種々のそのような定着剤も、例えばそのようなゴム組成物のタイヤトレッドを含むシリカに富むゴム組成物のためのシリカカップリング剤としての使用が提案され得るが、本明細書ではそのような材料を「定着剤」と言及することが好まれる；というのは、前に議論したように、第一に本発明のゴム組成物はシリカに富むゴム組成物を意図されていないし、第二にシリカ不在下での定着剤の相互作用のメカニズムは、次の点に関する限り完全には明らかではないからである。すなわち、その定着効果は、その場でのシロキサン化合物自体との化学的相互作用によってシロキサン化合物を安定化することの創造（短繊維自体との有意な物理的および／または化学的なその場での相互作用を含むことも含まないこともあり得る）に基づき得る。
【００１８】
ここで、短繊維強化材を定着剤と組み合わせて含むゴム組成物を提供する特別な意義は、最終引張強さを実質的に維持しながらの硬化ゴム組成物の１００％モジュラスの改善であり得ることが観察された。
【００１９】
これは、短繊維強化材のゴム組成物への導入が、その引張強さを有意義に低下させる一方そのモジュラスを増加させることがこれまでに観察された過去の実践からの離脱であると考えられる。
【００２０】
短繊維強化材を含むゴム組成物の複合材料が有意の引張強さを有することが所望されるところで調製され得るためには、このことは重要であると本明細書では考察される。
【００２１】
本発明によれば、例えば、工業ゴム製品およびタイヤなどの繊維強化ゴム組成物の部材を有する種々の製品が調製される。
工業ゴム製品の例は、例えば、ホース、ならびにパワー伝達ベルトおよびコンベヤーベルトなどのベルトである。
【００２２】
本発明のさらなる面では、該ゴム組成物は、例えば、タイヤのサイドウオール、好ましくはタイヤのサイドウオールのエイペックス（先端）を強化させるためのタイヤ先端および／またはサイドウオールインサートの少なくとも１種から選択され得る、タイヤに使用される部材として提供される。
【００２３】
したがって、さらに本発明によれば、該タイヤサイドウオールインサートは、空気入りタイヤのビード部に隣接して配置されるよう設計されたエイペックスである。
【００２４】
さらに本発明によれば、該タイヤサイドウオールインサートは、サイドウオールそのものに剛性を追加するために、タイヤサイドウオール部分内に配置され、空気入りタイヤのビード部から間隔を取ったインサートである。
【００２５】
本発明のさらなる面では、少なくとも１種の追加の未加硫ジエン系ゴム組成物に並置される本発明の部分的に予備加硫されたゴム組成物としての少なくとも１種の部材のアセンブリーを含むタイヤが提供される；ここでは該アセンブリーは、適当な金型中で約１４０〜約１９０℃の範囲の温度で硫黄加硫される。
【００２６】
種々の有機短繊維が使用できる。
例えば、天然セルロース繊維、例えば綿およびレーヨンが、例えば、ポリエステル、ポリアミドおよびポリアラミド繊維などの種々の合成繊維同様、使用できる。
【００２７】
短繊維はまた、フィブリル化された繊維、すなわち主要繊維幹部から延びる実質的な複数のフィブリルを含む繊維の形でもあり得、それが伸びる主要繊維幹部よりも実質的に小さい直径を有することが、ここに企図される。
【００２８】
例えば、フィブリル化繊維は本明細書ではアラミド繊維に限定されていないが、種々の合成アラミド繊維がフィブリル化繊維の形をとり得る。
短繊維は、例えば、約０．０５〜約０．８ミクロンの範囲の平均直径、例えば、約２０〜約８００ミクロンの範囲の平均長さ、および約２５〜約１６，０００の範囲の平均アスペクト比（繊維の長さの直径に対する比）とを有し得る。
【００２９】
前記の個々の面および／または成分は必ずしもそれだけで新らしくも新規でもある必要はないが、本発明の重要な面は、特に工業ベルトおよびタイヤの部材のために、寸法安定性もしくは耐久性の部材が所望される場合に、製品調製のための、かつ特に比較的剛性なサイドウオールインサートもしくはサイドウオール先端などのタイヤサイドウオール部材、あるいはコンベヤーベルトもしくはパワー伝達ベルトなどの短繊維強化工業ベルト調製のための、多数の成分およびその操作の組合せの革新的かつ新規な創造であると、本明細書では考察されることが認識されるべきである。
【００３０】
本発明のために、種々のジエン系エラストマーが使用できる。
種々のジエン系エラストマーの代表的なものは、例えば、イソプレンおよび１，３−ブタジエンなどの共役ジエンのホモポリマーおよびコポリマー、例えばイソプレンおよび１，３−ブタジエンなどの共役ジエンと、スチレンおよびアルファ−メチルスチレン、好ましくはスチレンなどのビニル芳香族化合物とのコポリマーである。
【００３１】
好ましくは、該共役ジエンは、イソプレンおよび１，３−ブタジエンの少なくとも１種から選択される。
したがって、そのようなエラストマーの代表的なものは、例えば、シス１，４−ポリイソプレン（天然および合成）、シス1，4‐ポリブタジエン、イソプレン／ブタジエン、スチレン／ブタジエン（溶液重合および乳化重合で調製されたもの両方）、約３５〜約９０％のビニル（１，２−）基を含む高ビニル含量ポリブタジエン、スチレン／イソプレン／ブタジエンターポリマー、およびトランス１，４−ポリブタジエンであり得る。
【００３２】
溶媒溶液重合で調製された末端官能化エラストマーも企図され、そのような末端官能化は、アルコキシ、シリルおよびエポキシ基の少なくとも１種から選択される。そのようなエラストマーの代表的なものは、末端官能化イソプレン／ブタジエンコポリマー、スチレン／ブタジエンコポリマーおよびスチレン／イソプレン／ブタジエンターポリマーである。
【００３３】
錫でカップリングした、有機溶媒溶液重合調製エラストマーも、例えば、溶液重合調製シス１，４−ポリイソプレン、シス１，４−ポリブタジエンおよびスチレン／ブタジエンコポリマーなどが企図される。
【００３４】
本発明による前記短繊維とともに使用される種々の定着剤の代表的なものは、例えば、そのポリスルフィド橋に約２〜８の範囲の硫黄原子を含み、ポリスルフィド材料については平均約３．５〜約４．５の硫黄原子を、ジスルフィド型材料については平均約２〜２．６の硫黄原子を有する、ビス−（トリアルコキシシリルアルキル）ポリスルフィドなどのカップリング剤であり得る。
【００３５】
さらにそのような定着剤の代表的なものは、例えば、そのポリスルフィド橋に平均３．５〜４．５、または平均２〜２．６の硫黄原子を有するビス−（３−トリエトキシシリルプロピル）ポリスルフィドである。
【００３６】
ヒドロキシル基と反応性の部分と、ジエン系エラストマーと相互作用性の他の部分とを有することが定着剤の好ましい特性決定であるが、ヒドロキシル基と反応性の部分がシラン系部分であることが好ましい。
【００３７】
短繊維が、少なくとも部分的に、そのエラストマーホスト内に定着するメカニズムは、定着剤が、特にシラン系の部分を有する場合には、その場でのエラストマーホスト内にマトリックルをつくることであると考えられ、このマトリックスは屈曲条件の実質的な反復を含む使用条件中の硬化エラストマー組成物内の短繊維の運動を阻害するか、もしくは少なくとも遅らせると考えられる。
【００３８】
本発明においては、短繊維が、繊維のエラストマーへのそのようなカップリングによりゴム組成物内に定着するのか、あるいはその小さい相対運動がカップリング剤自体の元素間のその場での化学的相互作用による保護シロキサン形成により阻害され得、それにより、ゴム組成物内の短繊維の少なくとも一部をインターロックするのかは、明らかではない。たぶん両方の現象が、いくぶんか起こり得る。
【００３９】
定着、もしくはカップリング剤が、短繊維に関わる定着現象に化学的に集中するためには、ゴム組成物そのものがシリカ、特に非晶質シリカを除いた、もしくは少なくとも実質的に除いたものであることが望まれる；それは主に、通常非晶質シリカの表面上にあるヒドロキシル基（例、シラノール基）が、ヒドロキシル基と反応性の定着剤の前記部分について短繊維と競合するために利用可能であり、さらに潜在的にその半ネットワークを形成するための定着剤との化学反応と競合するために利用可能であるからである。
【００４０】
短繊維がその表面に、もしくは短繊維の表面のコーティング内にヒドロキシル基を有し得る場合には、そのようなヒドロキシル基は、ヒドロキシル基と反応性の定着剤に含まれる部分と反応し得、それにより、そのエラストマーホスト内の短繊維の定着に貢献することが企図される。
【００４１】
先に討議したように、約０．０１／１〜約０．２５／１の範囲の定着剤と短繊維との重量比が企図される。
したがって、たった約２〜約１０、もしくはそれより少ないｐｈｒの短繊維が、強化カーボンブラックと組み合わせてゴム組成物の強化に使用されるので、ほんの最小量の定着剤が使用され、かくて、ゴム組成物の比較的高価な成分を節約し、また、ゴム組成物および関連雰囲気内に最小限のエタノールのレリースをもたらすことが容易にわかる。これは定着剤そのものはエラストマーホスト内に安定化複合材料を形成し、さらに／または短繊維の表面に含まれるヒドロキシルおよび／またはアミド基（短繊維の表面のコーティングに含まれ得るそのような基のいずれをも含む）と反応するからである。
【００４２】
本発明に使用されるゴム組成物を硬化させる硫黄の硬化剤は、典型的に硫黄を含む硫黄硬化性エラストマーに通常使用される硬化剤である：例、遊離硫黄および１種以上の適当な硬化促進剤、ならびに時には硬化遅延剤の添加。そのような硬化剤および硫黄硬化エラストマー組成物のためのその使用は、当業者に周知である。
【００４３】
エラストマーおよび硬化剤を除いた関連成分が、普通「ノンプロダクティブ混合工程」と呼ばれる１つもしくはそれ以上の逐次の工程で先ず混合され、普通「プロダクティブ混合工程」と呼ばれる硬化剤を添加するための最終混合工程がそれに続く、硫黄硬化ゴム組成物を調製するための逐次の混合工程も、当業者には周知である。
【００４４】
ゴム組成物が、ゴム配合業界で一般に知られる方法、例えば、種々の硫黄加硫構成ゴムを、例えば、硫黄、活性剤、遅延剤および促進剤などの硬化助剤、油などの加工添加剤、粘着付与樹脂を含む樹脂、ならびに可塑剤、充填剤、顔料、脂肪酸、酸化亜鉛、ワックス、酸化防止剤およびオゾン亀裂防止剤、しゃく解剤および、例えば、カーボンブラックなどの強化材料など、種々の一般に使用される添加材料と混合することなどにより配合されることは、当業者には容易に理解される。当業者に既知であるように、硫黄加硫性および硫黄加硫材料（ゴム）の意図される使用によって、前記添加剤は選択され、通例の量で普通使用される。
【００４５】
典型的な量の粘着付与剤樹脂は、もし使用されるとしたら、約０．５〜約１０ｐｈｒ、普通約１〜約５ｐｈｒを構成する。典型的な量の加工助剤は、約１〜約５０ｐｈｒを構成する。そのような加工助剤には、例えば、芳香族、ナフテン系および／またはパラフィン系加工油が含まれる。典型的な量の酸化防止剤は、約１〜約５ｐｈｒを構成する。代表的な酸化防止剤は、例えば、ジフェニル−ｐ−フェニレンジアミンおよび、例えば、Ｔｈｅ  Ｖａｎｄｅｒｂｉｌｔ  Ｒｕｂｂｅｒ  Ｈａｎｄｂｏｏｋ（１９７８）、３４４〜３４６ページに開示されるものなど、他のものであり得る。典型的な量のオゾン亀裂防止剤は、約１〜約５ｐｈｒを構成する。
【００４６】
典型的な量の脂肪酸は、もし使用されるとしたら、それにはステアリン酸、パルミチン酸、リノレン酸もしくは１種以上の脂肪酸の混合物が含まれるが、約０．５〜約３ｐｈｒを構成し得る。
【００４７】
しばしばステアリン酸が、比較的不純な状態で使用され、ゴム配合の実践において普通「ステアリン酸」と言及され、本発明の説明および実践においてもそう言及される。
【００４８】
典型的な量の酸化亜鉛は、約２〜約１０ｐｈｒを構成し得る。典型的な量のワックスは、約１〜約５ｐｈｒを構成する。しばしばマイクロクリスタリンワックスが使用される。典型的な量のしゃく解剤は、もし使用されるとしたら、約０．０５〜約１ｐｈｒを構成し得る。典型的なしゃく解剤は、例えば、ペンタクロロチオフェノールおよびジベンザミドジフェニルジスルフィドであり得る。
【００４９】
加硫は、硫黄加硫剤の存在下で実施される。適切な硫黄加硫剤の例には、元素硫黄（遊離硫黄）もしくは硫黄供与加硫剤、例えば、アミンジスルフィド、高分子量ポリスルフィドもしくは硫黄オレフィン付加物が含まれる。好ましくは、硫黄加硫剤は元素硫黄である。比較的高レベルの元素硫黄硫化剤が、好ましくは約３〜約８ｐｈｒの範囲の量で使用されるが、それは、部分的予備加硫ゴム組成物が、ゴム系部材の界面でその架橋にあずかり得るその表面で、比較的高レベルの未使用遊離硫黄を有するために好まれる。
【００５０】
促進剤は、加硫に必要とされる時間および／または温度を制御するため、ならびに加硫物の特性を改善するために使用される。１つの実施態様において、単一の促進剤系、すなわち、一次促進剤、が使用できる。通常および好ましくは、一次促進剤は、約０．５〜約４、好ましくは約０．８〜約２ｐｈｒの範囲の総量で使用される。別の実施態様において、加硫物の特性を活性化かつ改善するために、一次促進剤および二次促進剤の組合せを、二次促進剤を約０．０５〜約３ｐｈｒの量で使用して、使用し得る。これらの促進剤の組合せは、最終特性に相乗効果を生み出すと期待され、いずれか一方の促進剤の使用により生み出されるものよりもいくぶんか優れている。さらに、遅延作用促進剤を使用できるが、それは標準加工温度に影響されないが、普通の加硫温度で満足すべき硬化を生み出す。加硫遅延剤も使用可能であろう。本発明で使用できる適切な型の促進剤は、アミン、ジスルフィド、グアニジン、チオ尿素、チアゾール、チウラム、スルフェンアミド、ジチオカーバメートおよびキサントゲン酸塩である。好ましくは、一次促進剤はスルフェンアミドである。二次促進剤が使用される場合、二次促進剤は好ましくはグアニジン、ジチオカーバメートもしくはチウラム化合物である。
【００５１】
前述したように、種々の添加物の存在および相対量は、他に断りがない限り、本発明の一面であるとはみなされず、本発明は、定着剤とともに短繊維強化剤を有するゴム組成物を提供することによる製品の製造に主として向けられている。
【００５２】
下記の例は、本発明をさらに説明するために与えられる。部および％は、他に断りがない限り、重量である。
【００５３】
【実施例】
実施例Ｉ
種々の短繊維強化ゴム組成物を調製し、試料の一部は、天然シス１，４−ポリイソプレン、合成シス１，４−ポリイソプレンおよびシス１，４−ポリブタジエンエラストマーのゴム組成物中に、それぞれ綿フロックおよびアラミドパルプの短繊維を含んでおり、本明細書では試料Ａ−Ｉと識別した。試料は、シリカ強化材を含まなかった。
【００５４】
特に、試料ＡおよびＤは、そのような短繊維もしくは定着剤を有さない対照試料だった。
試料Ｄは、定着剤を含むが短繊維を含まなかったので、ある意味では、比較が目的の「対照」だった。
【００５５】
試料Ｅも、増大レベルの促進剤が使用されたことを除いて対照試料Ａと同じなので、ある意味では、対照だった。
特に、試料Ｂ−Ｃは３ｐｈｒの綿フロックを含み、Ｆ−Ｇは１０ｐｈｒの綿フロックを含み、そのうち試料ＢおよびＦは定着剤も含んでいた。
【００５６】
特に、試料ＨおよびＩはアラミドパルプ短繊維を含み、そのうち試料Ｈは定着剤も含んだが、試料Ｉは含まなかった。
短繊維は、内部ミキサー内で繊維をゴム配合成分と約１７０の温度に約３分間、硫黄硬化剤および加硫促進剤なしで混合することにより、ゴム組成物中に取り込まれる。
【００５７】
ついで、結果として得られるゴム組成物は、密閉式ゴムミキサー内で約７０℃の温度に約３分間硫黄および加硫促進剤と混合された。
短繊維強化ゴムの組成物が、下記表１Ａ〜１Ｄに示される。
【００５８】
【表１】
0004754678.tif 000002
【００５９】
【表２】
0004754678.tif 000003
【００６０】
【表３】
0004754678.tif 000004
【００６１】
【表４】
0004754678.tif 000005
【００６２】
１．シス１，４−ポリイソプレン天然ゴム
２．Ｇｏｏｄｙｅａｒ  Ｔｉｒｅ  ＆  Ｒｕｂｂｅｒ  Ｃｏｍｐａｎｙ製ＮＡＴＳＹＮ（登録商標）２０００として得られる、シス１，４−ポリイソプレン合成ゴム
３．Ｔｈｅ  Ｇｏｏｄｙｅａｒ  Ｔｉｒｅ  ＆  Ｒｕｂｂｅｒ  Ｃｏｍｐａｎｙ製ＢＵＤＥＮＥ（登録商標）１２０７として得られる、シス１，４−ポリブタジエンゴム
４．平均約９０ミクロンの短繊維長さを有すると推測されるＡｋｒｏｃｈｅｍ  Ｃｏｍｐａｎｙ製Ａｋｒｏｆｌｏｃｋ  ＤＣＶ−２である綿フロック短繊維
５．Ｅ．Ｉ．  Ｄｕｐｏｎｔ  ｄｅ  Ｎｅｍｏｕｒｓ  Ｃｏｍｐａｎｙ製シス１，４−ポリイソプレン天然ゴムとブレンドしたＫｅｖｌａｒパルプであるアラミド短繊維の複合材料で、該パルプの約２３重量％含まれ、該繊維は、約５／１〜２５０／１の範囲の長さと直径との比を有する
６．ＡＳＴＭ表示Ｎ６６０カーボンブラック
７．Ｄｅｇｕｓｓａ  ＡＧの登録商標Ｘ２６６Ｓである、ビス−（３−エトキシシリルプロピル）ジスルフィドとカーボンブラック基体との比が５０／５０である複合材料
８．主としてステアリン酸
９．スルフェンアミド型のもの
１０．アミン型抗分解剤。
【００６３】
試料を、約１５０℃の温度で約１８分加硫した。種々の物理的性質を下記表２Ａ〜２Ｃに示す。
【００６４】
【表５】
0004754678.tif 000006
【００６５】
【表６】
0004754678.tif 000007
【００６６】
【表７】
0004754678.tif 000008
【００６７】
表２Ａ〜２Ｃから、試料Ｂ（３ｐｈｒ）、Ｆ（１０ｐｈｒ）およびＧ（１０ｐｈｒ）では綿フロック短繊維の使用で１００％モジュラスが劇的に増加したが、定着剤を含まない試料Ｃ（３ｐｈｒ）ではそうならなかったことが容易にわかる。
【００６８】
特に、綿フロックも定着剤も使用しなかった対照試料Ａと比較すると、定着剤に加えて綿フロックを使用した試料Ｂでは、１３０％以上も１００％モジュラスが劇的に増加し、また綿フロックを使用したが定着剤なしだった試料Ｃと比較しても、１３０％以上も劇的に増加した。
【００６９】
したがって、定着剤の使用は、ゴム組成物中で綿フロック短繊維と組み合わせて使用すると、有意な効果をもたらしたと結論された。
さらに、定着剤に加えて綿フロック（１０ｐｈｒ）を使用した試料Ｆでは、１．６ｐｈｒの同じ促進剤レベルを用いたが綿フロックも定着剤も使用しなかった対照試料Ｅと比較すると、５０％以上も１００％モジュラスが劇的に増加し、また綿フロック（１０ｐｈｒ）を使用したが定着剤なしだった試料Ｇ（１．６ｐｈｒの促進剤）と比較しても、２０％以上も増加した。
【００７０】
定着剤の使用が、ゴム組成物中で綿フロック短繊維とともに使用されると重要な効果をもたらしたことが本明細書において確認された。
表２Ａ〜２Ｃから、綿フロックなしでゴム組成物中での定着剤の使用は、対照試料Ａと比較すると、１００％モジュラスになんら効果はなかったことが「対照」試料Ｄから容易にわかる。
【００７１】
このことは、定着剤を綿フロックと組み合わせて使用する効果の重要性を強調する。
表２Ａ〜２Ｃから、アラミド短繊維および定着剤の両方が使用された試料Ｈでは、定着剤もアラミド繊維パルプも使用しなかった対照試料Ｅと比較して、１２０％以上も１００％モジュラスが劇的に増加し、またアラミドパルプを使用したが定着剤なしだった試料Ｉと比較しても、約７５％増加したことが容易にわかる。
【００７２】
表２Ａ〜２Ｃから、ゴム組成物中の綿フロックと組み合わせた定着剤の使用は、３００％モジュラスにも同様な劇的な効果が見られる；ただしアラミドパルプと組み合わせた定着剤の使用にはなんら効果が見られない。
【００７３】
本発明を説明するために、いくつかの代表的な実施態様および詳細を示したが、本発明の精神および範囲から逸脱しない限り種々の改変および改良がなされ得ることは、当業者には明らかである。